(57)【要約】【課題】共重合体ラテックスの粘度を低下させるとともに、接着強度にも優れたラテックス組成物を提供する。【解決手段】共重合体ラテックス１００質量部（固形分換算）に対して、リグニン変性体を０．５〜５質量部（固形分換算）含有するラテックス組成物。【選択図】なし【特許請求の範囲】
【請求項１】
共重合体ラテックス１００質量部（固形分換算）に対して、リグニン変性体を０．５〜５質量部（固形分換算）含有するラテックス組成物。
【請求項２】
共重合体ラテックスが、脂肪族共役ジエン系単量体に由来する構造単位２０〜８０質量％、エチレン系不飽和カルボン酸単量体に由来する構造単位２〜２０質量％、シアン化ビニル系単量体に由来する構造単位０〜４０質量％およびその他の構造単位０〜７８質量％を含むジエン系共重合体ラテックスである、請求項１に記載のラテックス組成物。
【請求項３】
リグニン変性体がリグニンスルホン酸塩である、請求項１または２に記載のラテックス組成物。
【発明の詳細な説明】
【技術分野】
【０００１】
本発明は、ラテックス組成物に関する。
【背景技術】
【０００２】
従来より、塗工紙及び電池用電極の材料などの様々な用途に共重合体ラテックスが利用されている。共重合体ラテックスは、各用途における操業性に優れて使いやすく、最終製品に高度な物性バランスを与えるよう改良が重ねられているものの、更に高度な物性バランスを与えることができる共重合体ラテックスが切望されている。
【０００３】
例えば、塗工紙は、その印刷効果が高い等の理由から、非常に数多くの印刷物に利用されている。季刊、月間紙等の定期刊行物の中にも、全ての頁に塗工紙が使用される場合もかなり増えている。特に、メールオーダービジネスにおけるダイレクトメール、商品カタログ等においては、そのほとんどが全ての頁に塗工紙を使用している。
【０００４】
一般に紙塗工用組成物は、クレーや炭酸カルシウムといった白色顔料を水に分散した顔料分散液と、顔料同士及び顔料と原紙とを接着固定するためのバインダーと、その他の添加剤とによって構成される水性塗料である。バインダーとしては、スチレン−ブタジエン系共重合体ラテックスに代表されるような合成エマルションバインダー、又は、デンプン、カゼインに代表されるような天然バインダーが使用される。その中でも、乳化重合により得られるスチレン−ブタジエン系共重合体ラテックスは、品質設計の自由度が高く、紙塗工用組成物に最も適したバインダーとして広く使用されている。その特性が紙塗工用組成物の性能、塗工紙作成時の操業性あるいは最終的な塗工紙製品の表面強度、印刷光沢などの品質に影響することが知られている（例えば、特許文献１及び特許文献２を参照）。
【０００５】
近年、紙塗工用組成物などの塗料に対し、低コスト化が図られており、高価なカオリンの配合比率を減らし、安価な炭酸カルシウムの配合比率を増すと共に、塗料コストに占める割合の大きな共重合体ラテックスの配合量を減らす動きがある。そのため、少ない配合量でも十分な接着強度を発現できる共重合体ラテックスが求められている。
【０００６】
しかしながら、高性能化への対応は共重合体ラテックスの粘度を増加させる傾向にあり、一般的には、共重合体ラテックスの高性能化と低粘度化とは相反する関係にある。そのため、共重合体ラテックスの接着強度の向上を図る場合、粘度の増加に伴う操業性の低下が懸念される。
【０００７】
また、共重合体ラテックスは、電池用電極の活物質同士及び集電体と活物質の接着固定にも利用されており、同様の特性が望まれている。
【先行技術文献】
【特許文献】
【０００８】
【特許文献１】特開２００９−９１６６９号公報
【特許文献２】特開２００８−２４８４４６号公報
【発明の概要】
【発明が解決しようとする課題】
【０００９】
本発明は、係る実情に鑑み、共重合体ラテックスの粘度を低下させるとともに、接着強度にも優れるラテックス組成物を提供するものである。
【課題を解決するための手段】
【００１０】
本発明者らは、上記課題を解決すべく鋭意検討した結果、リグニンを化学処理したリグニン変性体を共重合体ラテックスに添加することで、共重合体ラテックスの粘度が低下でき、さらに、接着強度にも優れることを見出した。また、リグニンは、製紙工場で副産物として大量に排出されるため安価であり、植物由来成分であることから環境面にも配慮することができる。
【００１１】
すなわち、本発明は、下記のラテックス組成物を提供する。
[１]共重合体ラテックス１００質量部（固形分換算）に対して、リグニン変性体を０．５〜５質量部（固形分換算）含有するラテックス組成物。
[２] 共重合体ラテックスが、脂肪族共役ジエン系単量体に由来する構造単位２０〜８０質量％、エチレン系不飽和カルボン酸単量体に由来する構造単位２〜２０質量％、シアン化ビニル系単量体に由来する構造単位０〜４０質量％およびその他の構造単位０〜７８質量％を含むジエン系共重合体ラテックスである、上記[１]に記載のラテックス組成物。
[３]リグニン変性体がリグニンスルホン酸塩である、上記[１]または[２]に記載のラテックス組成物。
【発明の効果】
【００１２】
本発明のラテックス組成物は、粘度が低く、さらに、接着強度にも優れる。そのため、操業性を低下させず、塗料中の配合比率を少なくしても、十分な接着強度を発現させることができる。また、リグニンは、上述した通り、安価であり、環境面にも配慮することができる。
【発明を実施するための形態】
【００１３】
本発明に使用されるリグニン変性体は一般的に使用される任意のリグニンを包含する物質で良く、例えば、リグニン水酸化物塩、リグニン炭酸塩、リグニンスルホン酸塩またはその誘導体などが挙げられ、リグニンスルホン酸塩が好ましい。リグニンスルホン酸塩としては、リグニンスルホン酸ナトリウム、リグニンスルホン酸カリウム、リグニンスルホン酸マグネシウムなどが挙げられるが、共重合体ラテックスの粘度を低下させる効果（以下、減粘効果と呼ぶ）と安価であることから、リグニンスルホン酸ナトリウムが好ましい。
【００１４】
リグニン変性体の添加量（固形分換算）は、共重合体ラテックス１００質量部（固形分換算）に対して、０．５〜５質量部であり、０．５〜３質量部が好ましい。０．５質量部未満だと共重合体ラテックスの減粘効果が十分に得られず、５質量部を超えると、接着強度が低下する傾向にある。
【００１５】
リグニン変性体の添加方法には、特に制限なく、共重合体ラテックスの重合時に添加しても良く、重合終了後に添加しても良い。添加の簡便性や共重合体ラテックスの減粘効果を最大限に活かすには重合終了後に添加することが好ましい。
【００１６】
本発明のラテックス組成物に含有する共重合体ラテックスとしては、特に制限はなく、乳化重合により得られる共重合体ラテックスを用いることができる。中でも、減粘効果と接着強度のバランスの観点から、脂肪族共役ジエン系単量体に由来する構造単位２０〜８０質量％、エチレン系不飽和カルボン酸単量体に由来する構造単位２〜２０質量％、シアン化ビニル系単量体に由来する構造単位０〜４０質量％およびその他の構造単位０〜７８質量％を含むジエン系共重合体ラテックスであることが好ましく、脂肪族共役ジエン系単量体に由来する構造単位３０〜６５質量％、エチレン系不飽和カルボン酸単量体に由来する構造単位３〜１０質量％、シアン化ビニル系単量体に由来する構造単位１０〜３０質量％およびその他の構造単位２０〜５７質量％を含むジエン系共重合体ラテックスであることがより好ましい。
【００１７】
脂肪族共役ジエン系単量体に由来する構造単位とは、脂肪族共役ジエン系単量体が重合して形成される構造単位である。脂肪族共役ジエン系単量体としては、１，３−ブタジエン、２−メチル−１，３−ブタジエン、２，３−ジメチル−１，３−ブタジエン、２−クロル−１，３−ブタジエン、置換直鎖共役ペンタジエン類、置換及び側鎖共役ヘキサジエン類などの単量体が挙げられる。これらは１種又は２種以上を組み合わせて使用することができる。本実施形態においては、工業的に容易に製造され、入手の容易性及びコストの観点から、特に１，３−ブタジエンの使用が好ましい。
【００１８】
エチレン系不飽和カルボン酸単量体に由来する構造単位とは、エチレン系不飽和カルボン酸単量体が重合して形成される構造単位である。エチレン系不飽和カルボン酸単量体としては、アクリル酸、メタクリル酸、クロトン酸、マレイン酸、フマル酸、イタコン酸などのモノ又はジカルボン酸単量体が挙げられる。または、これらの無水物であってもよい。これらの単量体は１種又は２種以上を組み合わせて使用することができる。本実施形態においては、モノカルボン酸とジカルボン酸を併用することが好ましい。
【００１９】
シアン化ビニル系単量体に由来する構造単位とは、シアン化ビニル系単量体が重合して形成される構造単位である。シアン化ビニル系単量体としては、アクリロニトリル、メタクリロニトリル、α−クロルアクリロニトリル、α−エチルアクリロニトリルなどの単量体が挙げられる。これらは１種又は２種以上を組み合わせて使用することができる。本実施形態においては、工業的に容易に製造され、入手の容易性及びコストの観点から、特にアクリロニトリル又はメタクリロニトリルの使用が好ましい。
【００２０】
その他の構造単位に対応する単量体としては、アルケニル芳香族単量体、不飽和カルボン酸アルキルエステル単量体、ヒドロキシアルキル基を含有する不飽和単量体、不飽和カルボン酸アミド系単量体などが挙げられる。
【００２１】
アルケニル芳香族単量体としては、スチレン、α−メチルスチレン、メチル−α−メチルスチレン、ビニルトルエン、ジビニルベンゼン等が挙げられる。これらは１種又は２種以上を組み合わせて使用することができる。本実施形態においては、工業的に容易に製造され、入手の容易性及びコストの観点から、特にスチレンの使用が好ましい。
【００２２】
不飽和カルボン酸アルキルエステル単量体としては、メチルアクリレート、メチルメタクリレート、エチルアクリレート、エチルメタクリレート、ブチルアクリレート、グリシジルメタクリレート、ジメチルフマレート、ジエチルフマレート、ジメチルマレエート、ジエチルマレエート、ジメチルイタコネート、モノメチルフマレート、モノエチルフマレート、２−エチルヘキシルアクリレート等が挙げられる。これらは１種又は２種以上を組み合わせて使用することができる。本実施形態においては、工業的に容易に製造され、入手の容易性及びコストの観点から、特にメチルメタクリレートの使用が好ましい。
【００２３】
ヒドロキシアルキル基を含有する不飽和単量体としては、β−ヒドロキシエチルアクリレート、β−ヒドロキシエチルメタクリレート、ヒドロキシプロピルアクリレート、ヒドロキシプロピルメタクリレート、ヒドロキシブチルアクリレート、ヒドロキシブチルメタクリレート、３−クロロ−２−ヒドロキシプロピルメタクリレート、ジ−（エチレングリコール）マレエート、ジ−（エチレングリコール）イタコネート、２−ヒドロキシエチルマレエート、ビス（２−ヒドロキシエチル）マレエート、２−ヒドロキシエチルメチルフマレート等が挙げられる。これらは１種又は２種以上を組み合わせて使用することができる。
【００２４】
不飽和カルボン酸アミド系単量体としては、アクリルアミド、メタクリルアミド、Ｎ−メチロールアクリルアミド、Ｎ−メチロールメタクリルアミド、Ｎ，Ｎ−ジメチルアクリルアミド等が挙げられる。これらは１種又は２種以上を組み合わせて使用することができる。
【００２５】
上記単量体の他にも、エチレン、プロピレン、酢酸ビニル、プロピオン酸ビニル、塩化ビニル、塩化ビニリデン等、通常の乳化重合において使用される単量体は何れも使用可能である。
【００２６】
また、重合方法についても溶液重合、塊状重合、乳化重合など特に限定はないが、乳化重合が物性到達の面から見て望ましい。
【００２７】
乳化重合を行う際には、上記単量体の他、乳化剤（界面活性剤）、重合開始剤、更に必要に応じて、連鎖移動剤、還元剤等を配合することができる。
【００２８】
乳化剤（界面活性剤）としては、例えば、高級アルコールの硫酸エステル塩、アルキルベンゼンスルホン酸塩、アルキルジフェニルエーテルジスルホン酸塩、脂肪族スルホン酸塩、脂肪族カルボン酸塩、デヒドロアビエチン酸塩、ナフタレンスルホン酸のホルマリン縮合物、及び非イオン性界面活性剤の硫酸エステル塩などのアニオン性界面活性剤；ポリエチレングリコールのアルキルエステル型、アルキルフェニルエーテル型、及びアルキルエーテル型などのノニオン性界面活性剤などが挙げられる。これらは１種又は２種以上を組み合わせて使用することができる。乳化剤の配合量は、他の添加剤などの組み合わせを考慮し、適宜調整することができる。
【００２９】
重合開始剤としては、例えば、過硫酸リチウム、過硫酸カリウム、過硫酸ナトリウム、及び過硫酸アンモニウムなどの水溶性重合開始剤；クメンハイドロパーオキサイド、過酸化ベンゾイル、t−ブチルハイドロパーオキサイド、アセチルパーオキサイド、ジイソプロピルベンゼンハイドロパーオキサイド、１，１，３，３−テトラメチルブチルハイドロパーオキサイドなどの油溶性重合開始剤が挙げられる。これらは１種又は２種以上を組み合わせて使用することができる。特に過硫酸カリウム、過硫酸ナトリウム、クメンハイドロパーオキサイド、及びt−ブチルハイドロパーオキサイドから選択することが好ましい。重合開始剤の配合量は特に制限されないが、単量体組成、重合反応系のｐＨ、他の添加剤などの組み合わせを考慮して適宜調整される。
【００３０】
連鎖移動剤としては、例えば、ｎ−ヘキシルメルカプタン、ｎ−オクチルメルカプタン、ｔ−オクチルメルカプタン、ｎ−ドデシルメルカプタン、ｔ−ドデシルメルカプタン、及びｎ−ステアリルメルカプタンなどのアルキルメルカプタン；ジメチルキサントゲンジサルファイド、及びジイソプロピルキサントゲンジサルファイドなどのキサントゲン化合物；テトラメチルチウラムジスルフィド、テトラエチルチウラムジスルフィド、及びテトラメチルチウラムモノスルフィドなどのチウラム系化合物；２，６−ジ−ｔ−ブチル−４−メチルフェノール、及びスチレン化フェノールなどのフェノール系化合物；アリルアルコールなどのアリル化合物；ジクロルメタン、ジブロモメタン、及び四臭化炭素などのハロゲン化炭化水素化合物；α−ベンジルオキシスチレン、α−ベンジルオキシアクリロニトリル、及びα−ベンジルオキシアクリルアミドなどのビニルエーテル；トリフェニルエタン、ペンタフェニルエタン、アクロレイン、メタアクロレイン、チオグリコール酸、チオリンゴ酸、２−エチルヘキシルチオグリコレート、ターピノレン、及びα−メチルスチレンダイマーなどの連鎖移動剤が挙げられる。これらは１種又は２種以上を組み合わせて使用することができる。連鎖移動剤の配合量は、他の添加剤などの組み合わせを考慮して適宜調整することができる。
【００３１】
還元剤としては、例えば、デキストロース、及びサッカロースなどの還元糖類；ジメチルアニリン、及びトリエタノールアミンなどのアミン類；Ｌ−アスコルビン酸、エリソルビン酸、酒石酸、及びクエン酸などのカルボン酸類及びその塩；亜硫酸塩、亜硫酸水素塩、ピロ亜硫酸塩、亜ニチオン酸塩、ニチオン酸塩、チオ硫酸塩、ホルムアルデヒドスルホン酸塩、及びベンズアルデヒドスルホン酸塩などが挙げられる。特にＬ−アスコルビン酸、及びエリソルビン酸から選択することが好ましい。還元剤の配合量は、他の添加剤などの組み合わせを考慮して適宜調整することができる。
【００３２】
上記乳化重合を行う際には、共重合体の分子量及び架橋構造を制御する目的で、ペンタン、ヘキサン、ヘプタン、オクタン、シクロヘキサン、及びシクロヘプタンなどの飽和炭化水素；ペンテン、ヘキセン、ヘプテン、シクロペンテン、シクロヘキセン、シクロヘプテン、４−メチルシクロヘキセン、及び１−メチルシクロヘキセンなどの不飽和炭化水素；ベンゼン、トルエン、及びキシレンなどの芳香族炭化水素などの炭化水素化合物を使用することができる。回収しやすさの観点から、特に、シクロヘキセン又はトルエンを使用することが好ましい。
【００３３】
さらに、上記乳化重合に係る反応系には、必要に応じて、酸素補足剤、キレート剤、分散剤、消泡剤、老化防止剤、防腐剤、抗菌剤、難燃剤、紫外線吸収剤等の添加剤を配合してもよい。これらの添加剤は種類及び使用量ともに特に限定されず、適宜適量使用することができる。
【００３４】
反応系の温度は、安全性に配慮した槽内圧力及び生産性の観点から、３０〜１００℃の範囲に設定することが好ましく、４０〜８５℃の範囲に設定することがより好ましい。
【００３５】
反応系に、単量体成分ならびにその他の成分を添加する方法としては、例えば、一括添加方法、分割添加方法、連続添加方法、及びパワーフィード方法が挙げられる。中でも、連続添加方法（以下、「連添」という場合もある）を採用することが好ましい。さらに、連添を複数回行ってもよい。
【００３６】
乳化重合の反応時間については、例えば、生産性の観点から、１〜１５時間とすることが好ましく、２〜１０時間とすることがより好ましい。
【００３７】
また、乳化重合は、ポリマー転化率が９７％を超えたことを確認して反応を終了させることが好ましい。こうして、共重体ラテックスが得られる。なお、ポリマー転化率は、固形分量から算出、又は重合槽を冷却した熱量から算出できる。
【００３８】
共重合体ラテックスは、分散安定性の観点から、アンモニア、水酸化カリウム、水酸化ナトリウムなどにより、ｐＨが５〜９．５に調整されることが好ましく、５．５〜８．５に調整されることがより好ましい。
【００３９】
共重合体ラテックスは、加熱減圧蒸留等の方法により、未反応単量体及び他の低沸点化合物が除去されていることが好ましい。
【００４０】
本発明のラテックス組成物の粘度は、２５℃において、５００ｍＰａ・ｓ以下であることが好ましく、４００ｍＰａ・ｓ以下がより好ましく、３００ｍＰａ・ｓ以下であることが特に好ましい。ラテックス組成物の粘度が上記範囲であると、操業性に優れるため好ましい。なお、ラテックス組成物の粘度は、ＪＩＳ  Ｋ７１１７−１に準拠し、Ｂ型粘度計を用い、回転数６０ｒｐｍで測定される。また、Ｂ型粘度計のローターは、粘度により適宜変更して実施することができる。
【００４１】
本発明のラテックス組成物は、例えば、紙塗工用、不織布などの繊維結合用、カーペットのバッキング用、電池用（例えば電極、セパレータ、耐熱保護層など）、塗料用、粘接着剤用などのバインダーとして有用である。例えば、優れた接着強度を発現できるため、塗工紙製品の表面強度（ドライピック強度）や電池電極塗工層の結着力を向上させることができる。
【００４２】
紙塗工用組成物としては、本発明のラテックス組成物と、必要に応じて、顔料、他のバインダー、助剤などを含むものが挙げられる。
【００４３】
顔料としては、カオリンクレー、炭酸カルシウム、タルク、硫酸バリウム、酸化チタン、水酸化アルミニウム、酸化亜鉛、サチンホワイトなどの無機顔料、ポリスチレンラテックスのような有機顔料を用いることができる。これらの顔料は、１種又は２種以上を組み合わせて使用することができる。
【００４４】
他のバインダーとしては、澱粉、酸化澱粉、エステル化澱粉等の変性澱粉、大豆蛋白、カゼイン等の天然バインダー、あるいはポリビニルアルコール、カルボキシメチルセルロース等の水溶性合成バインダー、ポリ酢酸ビニルラテックス、アクリル系ラテックス等の合成ラテックスなどが挙げられる。これらは１種又は２種以上を組み合わせて使用することができる。
【００４５】
助剤としては、例えば、分散剤（ピロリン酸ナトリウム、ポリアクリル酸ナトリウム、ヘキサメタリン酸ナトリウム等）、消泡剤（ポリグリコール、脂肪酸エステル、リン酸エステル、シリコーンオイル等）、レベリング剤（ロート油、ジシアンジアミド、尿素等）、防腐剤、離型剤（ステアリン酸カルシウム、パラフィンエマルジョン等）、蛍光染料、カラー保水性向上剤（アルギン酸ナトリウム等）などが挙げられる。
【００４６】
紙塗工用組成物中のラテックス組成物の含有量は顔料１００質量部（固形分）に対して１〜２０質量部（固形分換算）を使用することが好ましく、１．５〜１５質量部を使用することがより好ましく、２〜１３質量部を使用することが特に好ましい。ラテックス組成物の含有量を１質量部以上とすると顔料を充分に接着することができる観点から好ましく、２０質量部以下とすると塗工紙の透気性の観点から好ましい。
【００４７】
紙塗工用組成物を塗工用紙へ塗工する方法は、例えば、エアナイフコーター、ブレードコーター、ロールコーター、バーコーター、カーテンコーター等の塗工機を使用し塗工することができる。また、塗工後、表面を乾燥し、カレンダーリング等により仕上げてもよい。
【００４８】
電池電極用組成物は、例えば、本発明のラテックス組成物及び活物質と、必要に応じて、助剤を含むものが挙げられる。
【００４９】
正極活物質としては、特に限定されないが、非水電解液二次電池の場合、例えば、ＭｎＯ２、ＭｏＯ３、Ｖ２Ｏ５、Ｖ６Ｏ１３、Ｆｅ２Ｏ３、Ｆｅ３Ｏ４等の遷移金属酸化物、ＬｉＣｏＯ２、ＬｉＭｎＯ２、ＬｉＮｉＯ２、ＬｉＸＣｏＹＳｎＺＯ２等のリチウムを含む複合酸化物、ＬｉＦｅＰＯ４等のリチウムを含む複合金属酸化物、ＴｉＳ２、ＴｉＳ３、ＭｏＳ３、ＦｅＳ２等の遷移金属硫化物、ＣｕＦ２、ＮｉＦ２等の金属フッ化物などが挙げられる。これらは、１種又は２種以上を組み合わせて使用することができる。
【００５０】
負極活物質としては、特に限定されないが、非水電解液二次電池の場合、例えば、フッ化カーボン、黒鉛、炭素繊維、樹脂焼成炭素、リニア・グラファイト・ハイブリット、コークス、熱分解気層成長炭素、フルフリルアルコール樹脂焼成炭素、メソカーボンマイクロビーズ、メソフェーズピッチ系炭素、黒鉛ウィスカー、擬似等方性炭素、天然素材の焼成体、及びこれらの粉砕物等の導電性炭素質材料、ポリアセン系有機半導体、ポリアセチレン、ポリ−ｐ−フェニレン等の導電性高分子、並びに、ケイ素、スズ等の金属単体、金属酸化物、若しくはその金属の合金を含む複合材料などが挙げられる。これらは、１種又は２種以上を組み合わせて使用することができる。
【００５１】
助剤としては、水溶性増粘剤、分散剤、安定化剤、導電剤等が挙げられる。水溶性増粘剤としては、例えば、カルボキシメチルセルロース、メチルセルロース、ヒドロキシメチルセルロース、エチルセルロース、ポリビニルアルコール、ポリアクリル酸（塩）、酸化スターチ、リン酸化スターチ、カゼイン等が挙げられる。分散剤としては、例えば、ヘキサメタリン酸ソーダ、トリポリリン酸ソーダ、ピロリン酸ソーダ、ポリアクリル酸ソーダ等が挙げられる。安定化剤としては、例えば、ノニオン性、アニオン性界面活性剤等が挙げられる。導電剤としては、例えば、アセチレンブラック、カーボンナノファイバー等が挙げられる。これらは、１種又は２種以上を組み合わせて使用することができる。
【００５２】
電池電極用組成物中のラテックス組成物の含有量は、活物質１００質量部（固形分）に対して、０．１〜１０質量部（固形分換算）であることが好ましく、０．５〜７質量部であることがより好ましい。ラテックス組成物の含有量を、０．１質量部以上とすると、活物質同士や活物質と集電体に対する良好な接着力が得られる観点から好ましく、１０質量部以下とすると、二次電池として組み立てたときの過電圧上昇による、電池特性の低下を防ぐ観点から好ましい。
【００５３】
電池電極用組成物は、集電体に塗布、乾燥されることにより、集電体上に電極塗工層を形成し、電極シートを得る。そのような電極シートは、例えば非水電解液二次電池の正極板または負極板として用いられる。
【００５４】
電池電極用組成物を集電体に塗布する方法としては、例えば、リバースロール法、コンマバー法、グラビヤ法、エアーナイフ法等の公知の方法を用いることができ、乾燥には、放置乾燥、送風乾燥機、温風乾燥機、赤外線加熱機、遠赤外線加熱機等が用いられる。
【００５５】
本実施形態に係るラテックス組成物を使用した電池電極用組成物は、例えば、非水電解液二次電池、ニッケル水素電池、及びニッケルカドミウム電池等の二次電池の電極用として好適である。
【実施例】
【００５６】
以下、実施例により、本発明を更に具体的に説明する。ただし、本発明は以下の実施例に限定されるものではない。
【００５７】
[評価方法]
＜ラテックス組成物の粘度の評価＞
ラテックス組成物を、純水によって固形分濃度５０．０質量％、ｐＨ６．５、液温２５ ℃に調整した。なお、ラテックス組成物のｐＨは必要に応じて水酸化ナトリウム、塩酸などのｐＨ調整剤で調整を行った。調整後のラテックス組成物の粘度を、ＪＩＳＫ７１１７−１に準拠し、Ｂ型粘度計（ＴＯＫＩ  ＳＡＮＧＹＯ  ＣＯ．，ＬＴＤ製  ＶＩＳＣＯＭＥＴＥＲ（モデルＴＶＢ−１０））を用いて、回転数６０ｒｐｍでの回転開始１分後の粘度を測定した。
【００５８】
＜紙塗工用組成物の調製＞
下記に示した配合処方に従って紙塗工用組成物を調製した。なお、紙塗工用組成物は、水酸化ナトリウムでｐＨを９．５に調整し、純水を必要量添加することによって固形分濃度が６７質量％となるように調製した。
カオリン（イメリスミネラルズ・ジャパン社製、ＤＢグレーズ）：３０質量部
重炭酸カルシウム（イメリスミネラルズ・ジャパン社製、カービタル９０）：７０質量部
変性デンプン（日本食品化工社製、ＭＳ４６００）：２質量部
ラテックス組成物：７質量部（固形分換算）
【００５９】
＜塗工紙の作製＞
塗工原紙（坪量５５ｇ／ｍ２）に、上記の紙塗工用組成物を片面あたりの塗被量が１２g／ｍ２となるようにワイヤーバーを用いて塗工し乾燥した後、線圧６０ｋｇ／ｃｍ、温度５０℃の条件でカレンダー処理を行って塗工紙を得た。
【００６０】
＜塗工紙のドライピック強度の評価＞
ＲＩ印刷機で各塗工紙にピッキングテスト用墨インキ（ＤＩＣグラフィックス社製）を同時に印刷した。得られた印刷物を塗工上質紙に押し当ててインキを写し取り、インキが写し取られなかった部分（白抜け部分）をピッキング発生箇所と見なし、このときのピッキングの程度を肉眼で判定し、ピッキングの発生量が最も少ないものを○とし、○より劣る場合は×として目視評価した。
【００６１】
[共重合体ラテックスの製造方法]
＜共重合体ラテックスＡの製造方法＞
耐圧性の重合反応容器にシクロヘキセン１０質量部、１、３−ブタジエン５質量部、スチレン２質量部、アクリロニトリル１２質量部、フマル酸３．１質量部、イタコン酸１．０質量部、t−ドデシルメルカプタン０．０４質量部、ドデシルベンゼンスルホン酸ナトリウム１．５質量部、過硫酸カリウム１．２質量部、水２２０質量部を加えて十分撹拌し、反応液を得た。
【００６２】
次に重合槽内温度を６５℃まで上げ、重合開始させた。その後、１、３−ブタジエン３６．５質量部、スチレン３０．４質量部、アクリロニトリル９質量部、メタクリル酸１．０質量部、t−ドデシルメルカプタン０．１５質量部を８時間かけて連続添加した。
【００６３】
連続添加終了後、重合槽内温度を８５℃に昇温してポリマー転化率が９７％を超えた時点で重合終了として共重合体ラテックスＡを得た。
【００６４】
（実施例１）
共重合体ラテックスＡ（固形分換算）１００質量部に対してリグニンスルホン酸ナトリウム０．５質量部（固形分換算）添加することでラテックス組成物を得た。得られたラテックス組成物の粘度は３８０ｍＰａ・ｓであり、該ラテックス組成物を使用した塗工紙のドライピッキング強度は○であった。これら、配合処方及び評価結果は、表１に示す。
【００６５】
（実施例２〜４、比較例１〜３）
表１に示す配合比率に変更しラテックス組成物を得た。その後、実施例１と同様に評価した。
【００６６】
（比較例４〜６）
共重合体ラテックスＡにリグニン変性体でないポリスチレンスルホン酸ナトリウム重合物やナフタレンスルホン酸ホルマリン縮合物のナトリウム塩を表１に示す配合比率で添加し、ラテックス組成物を得た。その後、実施例１と同様に評価した。
【００６７】
【表１】
2018168281.tif 000002
【００６８】
実施例１〜４は、共重合体ラテックスＡに、リグニンスルホン酸ナトリウムを本願規定量添加した例であり、リグニンスルホン酸ナトリウムを添加しなかった比較例１と比較すると、減粘効果に優れ、粘度が低くなったにも関わらずドライピッキング強度にも優れる結果となった。また、比較例２、３は、リグニンスルホン酸ナトリウムを本願規定を満足しない量添加した例であり、減粘効果とドライピッキング強度の両立ができない結果となった。比較例４〜６は、リグニン変性体以外を添加した例であり、比較例４〜５は、減粘効果が満足できず、比較例６は、減粘効果が満足できずドライピッキング強度も劣る結果となった。